Brevet FR2012647A1 — publié le 19700320

201264? La présente invention concerne un procédé de fabrication de feuillards à partir d'une poudre de métal, ce procédé étant plus particulièrement mais non exclusivement applicable à la fabrication de feuillards d'acier. Dans la demande de brevet français n° 1 552 998 au nom de la même Demanderesse, on a décrit un procédé de fabrication d'un feuillard à partir d'une poudre métallique, procédé selon lequel on dépose une couche de la poudre métallique sur une surface de support, on enlève la couche du support, on la lamine pour l'agglomérer et on fritte la couche agglomérée à une température inférieure au point de fusion du métal. Selon un mode d'exécution du procédé décrit dans la demande précitée, on dépose un revêtement de la poudre métallique sur le support sous la forme d'une suspension de cette 15 poudre dans un liant, un exemple de liant approprié étant une solution aqueuse de méthylcellulose. Après séchage, on enlève du support la bande formée par la poudre métallique liée, on la soumet à un laminage pour agglomérer le métal pulvérulent et finalement on fritte le 20 produit aggloméré. Si la suspension formée par le liant et la poudre métallique est suffisamment visqueuse, on n'éprouve normalement que peu de difficulté pour détacher proprement la pellicule séchée d'un support lisse, qui peut être par exemple une bande d'acier inoxydable. Cependant, pour accélérer la 25 production en continu, il est souhaitable de réduire la viscosité de la suspension à une valeur minimum compatible avec la possibilité de former une bande de bonne qualité avec le mélange de poudre métallique et de liant et avec la mise en suspension adéquate de la poudre métallique. On constate cepen-30 dant que si la viscosité de la suspension est inférieure à environ 500 poises, la bande de poudre métallique et de liant tend à être plus fragile et d'une manutention moins facile, une telle bande étant plus difficile à détacher du support car elle tend à adhérer à celui-ci. Bien que la Demanderesse ait 35 constaté que l'incorporation d'une substance hygroscopique, par exemple d'un glycérol, dans la suspension a pour effet de plastifier la pellicule séchée résultante et de fournir une bande dont la flexibilité et la cohérence sont .améliorées, la bande séchée peut toujours avoir tendance à adhérer au support. 40 L'incorporation de substances hygroscopiques dans des suspensions de Poudre métalliques et de liant fait l'objet de la 69 23117 2 2012647 demande de "brevet français N° 69 06903 du 13 Mais 1969 au nom de la même Demanderesse, cette même demande faisant ressortir l'effet avantageux de la substance hygroscopique sur les propriétés physiques du feuillard final. 5 La présente invention vise à résoudre le problème d'une adhérence préjudiciable au support d'une pellicule séchée formée à partir d'un mélange d'une poudre métallique et d'un liant. La Demanderesse a trouvé qu'il est possible de surmonter cette difficulté si l'on enduit le support d'une mince pellicule d'un 10 agent de séparation avant de déposer la suspension de poudre métallique et de liant. Parmi les agents de séparation appropriés, on citera les acides gras, par exemple des mono-acides tels que les acides oléique et stéarique, les hydrocarbures fluorés et surtout les 15 polymères d'hydrocarbures fluorés comme par exemple le polytétra-fluoroéthylène, et les silicones. Si l'on utilise des hydrocarbures fluorés ou des silicones, on obtient une pellicule de séparation permanente sur la surface du support, cette pellicule étant appliquée par des procédés bien connus. 20 De préférence, on applique l'agent de séparation sous forme d'une pellicule mince sur la surface du support et, quand l'agent de séparation est m mono-acide gras, on peut exécuter cette opération directement (c'est-à-dire avec l'acide seul sans l'aide d'un solvant ou d'un agent de dispersion) ou par 25 application d'une solution ou d'une dispersion dont la phase continue doit être ultérieurement éliminée. Les solvants qui conviennent pour les acides gras sont par exemple le trichloré-thylène et l'éthanol. Si l'on utilise une solution ou une dispersion, on peut l'appliquer sur le support par un procédé 30 approprié quelconque, par exemple par enduction au rouleau, par; pulvérisation ou à l'aide d'un rouleau recouvert de laine d'agneau imprégnée de la solution. Sn ce qui concerne la phase continue, on peut 1'évaporer ou la laisser s'évaporer avant - d'appliquer la suspension de poudre métallique et de liant sur 35 le support. On a constaté qu'une solution de-1 '/o d'un mono-acide gras, par exemple d'acide oléique ou stéarique, dans le trichlo-réthylène ou dans l'éthanol représente une concentration extrêmement efficace (bien qu'on puisse utiliser d'autres concen-40 trations). Si l'on fait tourner le rouleau applicateur en 69 23117 3 2012647 contact avec 1g support, on peut appliquer une très mince pellicule d'acide oléique ou stéarique sur cette surface et on est alors assuré que la pellicule déposée et séchée de liant et de poudre métallique pourra être facilement détachée du support. 5 De préférence on applique l'acide gras sous forme d'une pellicule continue sur la surface de support. D'une façon générale, si l'application de la suspension se fait en continu sur line courroie sans fin ou un tambour, comme cela est décrit dans la demande de brevet français 128 618, il est avantageux d'ap-.*10 pliquer l'acide gras également en continu à la courroie ou au tambour en un point situé en amont du poste applicateur de la suspension. Outre l'utilisation de l'agent de séparation, on effectue la mise en oeuvre du présent procédé de la même façon que dans ^5 le brevet français '1552998 précité. 69 2311? 4 2012647 RÉ VAlffllgATIONS 1. -Procédé de- fabrication d'un feuillard à partir d'une poudre de métal, caractérisé en ce qu'on dépose sur la surface d'un support, enduite d'une mince pellicule d'un agent de séparation, ion revêtement d'unp suspension de la poudre de métal dans un 5 liant, on sèche 1g revêtement sur le support, puis on le sépare du support, on le lamine pour l'agglomérer et on le fritte à une température inférieure au point de fusion du métal. 2. -Procédé selon la revendication 1, caractérisé en ce que la suspension de la poudre métallique est une suspension 10 dans une solution aqueuse d'un dérivé cellulosique filmogène, » la viscosité de cette suspension étant inférieure à 500 poises. 3- -Procédé selon la revendication 2, caractérisé en ce que le dérivé cellulosique est un éther cellulosique contenant des groupes méthyliques. 4. -Procédé selon l'une des revendications 1 à 3, caractérisé en ce que l'agent de séparation est un mono-acide gras. 5« -Procédé selon la revendication 4, caractérisé en ce que l'acide gras est l'acide oléique ou stéarique. 6. -Procédé selon l'une des revendications 1 à 5, caracté 20 ri-sé en ce que la surface de support est un tambour ou une courroie métallique sans fin sur lesquels on applique en continu la suspension et desquels on enlève en continu le revêtement séché. 7* -Procédé selon la revendication 6, caractérisé en ce 25 8. -Procédé selon l'une des revendications 1 à 3, caracté-risé en ce que l'agent de séparation est un hydrocarbure fluoré 30 ou une silicone. 9» -Procédé selon l'une des revendications 4, 5 et 7, caractérisé en ce que l'on dépose l'acide gras sur la surface de support à partir d'une solution ou d'une dispersion. 10. -Procédé selon l'une des revendications 1 à 9, 35 caractérisé en ce que la suspension contient une substance hygroscopique. 11. -Procédé selon la revendication 10, caractérisé en ce que la substance hygroscopique est un composé polyhydro- 40 xylique soluble dans l'eau. 69 23117 5 2012647 12. - A titre de produit industriel, nouveau, les feuillards obtenus par le procédé selon l'une des revendications 1 à11. BAD ORIGINAL